그 다음 , 상기 세 척 및 건조 된 구상 의 천연 흑연 대비 10 중량 % 의 피치 를 1000 ∼ 3000 rpm 의 고속 으로 약 10 분 동안 건식 혼합 하 여 혼합물 을 제조 하 였 다 . 이 혼합물 을 1 , 100 ℃ 와 2 , 200 ℃ 에서 각각 1 시간 동안 1 , 2 차 소성 하 고 , 분급 하 여 미분 을 제거 함 으로써 음극 활물질 을 제조 하 였 다 .